(57)【要約】  発光能力を有するラミネートは、反射層を備える。反射層は、ラミネートからの光の出力量を増す。改善されたラミネートを含む照明装置もまた提供される。
2015507370.tif 000002
【特許請求の範囲】
【請求項１】
発光能力を有するラミネートであって、
（ａ）前記ラミネートの第１面を含む基層と、
（ｂ）前記ラミネートの第２面を含む蛍光体層と、
（ｃ）前記基層と前記蛍光体層との間に配置された第１の導電層及び第２の導電層において、
前記第１の導電層及び前記第２の導電層が通電されることができ、
前記第１の導電層が前記基層に隣接している、第１の導電層及び第２の導電層と、
（ｄ）前記第１の導電層と前記第２の導電層との間に配置された少なくとも第１の誘電層と、
（ｅ）複数のマイクロ発光ダイオード（ＬＥＤ）において、
前記複数のＬＥＤの各ＬＥＤが約５マイクロメートル〜約８０マイクロメートルの直径を備え、
前記複数のＬＥＤの各ＬＥＤが第１の電気コンタクト及び第２の電気コンタクトを備え、
前記ＬＥＤの前記第１の電気コンタクトが前記第１の導電層と電気的に導通し、
前記ＬＥＤの前記第２の電気コンタクトが前記第２の導電層と電気的に導通し、
前記ラミネートの平面面積１ｃｍ2当たり約２０個〜約２５０個のマイクロＬＥＤが配置される、複数のマイクロ発光ダイオード（ＬＥＤ）と、
（ｆ）前記第１の導電層と前記蛍光体層との間に配置される反射層と、を備える、ラミネート。
【請求項２】
前記複数のマイクロＬＥＤは、前記ラミネート１ｃｍ2当たり約２５個〜約２００個のマイクロＬＥＤが配置されていて、かつ前記ラミネートは１ｍｍ未満の厚さを有する、請求項１に記載のラミネート。
【請求項３】
前記複数のマイクロＬＥＤは、前記ラミネート１ｃｍ2当たり約３５個〜約１５０個のマイクロＬＥＤが配置されている、請求項１〜２のいずれか一項に記載のラミネート。
【請求項４】
前記複数のマイクロＬＥＤは、前記ラミネート１ｃｍ2当たり約４０個〜約１２０個のマイクロＬＥＤが配置されている、請求項１〜３のいずれか一項に記載のラミネート。
【請求項５】
前記複数のＬＥＤが、前記ラミネートの平面面積に対して約０．００５％〜約０．５％の平面面積を構成する、請求項１〜４のいずれか一項に記載のラミネート。
【請求項６】
前記複数のＬＥＤのそれぞれが、前記ラミネートの平面面積に対して約０．０１％〜約０．１％の平面面積を構成する、請求項１〜５のいずれか一項に記載のラミネート。
【請求項７】
前記複数のＬＥＤのそれぞれが、約５マイクロメートル〜約８０マイクロメートルの厚さを有する、請求項１〜６のいずれか一項に記載のラミネート。
【請求項８】
前記複数のＬＥＤのそれぞれが、約５マイクロメートル〜約７０マイクロメートルの厚さを有する、請求項１〜７のいずれか一項に記載のラミネート。
【請求項９】
前記反射層が前記ラミネートの全体に渡って実質的に連続していて、かつ前記ラミネートが１ｍｍ未満の厚さを有する、請求項１〜８のいずれか一項に記載のラミネート。
【請求項１０】
前記反射層が前記ラミネートの全体に渡って実質的に連続している、請求項１〜９のいずれか一項に記載のラミネート。
【請求項１１】
前記第１の誘電層と前記第２の導電層との間に配置された第２の誘電層を更に備え、かつ前記反射層が前記第２の導電層と前記蛍光体層との間に配置されている、請求項１〜１０のいずれか一項に記載のラミネート。
【請求項１２】
前記反射層が、前記ラミネートの平面面積に対して約８０％〜約１００％の平面面積を構成する、請求項１〜１１のいずれか一項に記載のラミネート。
【請求項１３】
前記反射層が、前記ラミネートの平面面積に対して約９０％〜約１００％の平面面積を構成する、請求項１〜１２のいずれか一項に記載のラミネート。
【請求項１４】
前記蛍光体層が、前記ラミネートの平面面積に対して約９０％〜約１００％の平面面積を構成する、請求項１〜１３のいずれか一項に記載のラミネート。
【請求項１５】
請求項１〜１４のいずれか一項に記載のラミネートの作製方法であって、前記第１の導電層上にＬＥＤを印刷する工程を含み、前記印刷する工程がスクリーン印刷又はフレキソ印刷から選択される、方法。
【発明の詳細な説明】
【技術分野】
【０００１】
本発明は、ＬＥＤ照明を目的とする。
【背景技術】
【０００２】
発光ダイオード（ＬＥＤ）の使用は、光を生成する有効な手段である。比較的小さいＬＥＤ（すなわち、１００マイクロメートル未満の直径を有するもの）は、より大きいＬＥＤよりも有効な冷却効果を有するという利益を有する。その効果は、部分的には、ＬＥＤがより大きい間隔で離間配置されてもなお単位面積当たりで有効な光出力をもたらすことができることによるものである。
【０００３】
ストークスシフト蛍光体の使用は、ＬＥＤから放出される光の比較的狭い波長（例えば４７０ナノメートル）を取得し、その光の一部をより幅広い長波長光に変換することによって多くの照明用途において望まれる「白色光」を生成するための周知の手段である。ダウンシフト蛍光体を使用することの１つの短所は、その過程に伴うエネルギーの（したがって効率の）損失である。より大きいＬＥＤにおけるエネルギー損失の多くは、蛍光体から再び放出された光が、元の光が発せられたＬＥＤ内に戻るために生じる。この再び取り込まれた光はやがて失われ、熱に変換され、蛍光体がＬＥＤの表面に直接コーティングされるシステム（ほとんどの入手可能な「白色光」ＬＥＤ）では、これは＞５０％の効率損失をもたらし得る。したがって、とりわけ蛍光体が使用されるときの、特にマイクロＬＥＤが使用されるときの、ＬＥＤからの光の出力を最大限にする必要性が存在する。
【０００４】
国際公開特許ＷＯ第２０１１／０８２４９７  Ａ１号、欧州特許第２  ３２５  ９０３  Ａ１号、米国公開特許第２０１１／０２０４０２０  Ａ１号、米国特許第７，７９９，６９９号。
【先行技術文献】
【特許文献】
【０００５】
【特許文献１】国際公開特許ＷＯ第２０１１／０８２４９７  Ａ１号
【特許文献２】欧州特許第２  ３２５  ９０３  Ａ１号
【特許文献３】米国公開特許第２０１１／０２０４０２０  Ａ１号
【特許文献４】米国特許第７，７９９，６９９号
【発明の概要】
【発明が解決しようとする課題】
【０００６】
発光ラミネートにおいてＬＥＤを含有するメサの周囲で反射材料を使用することの用途が報告されている。しかし、これらのラミネートは、典型的には、ピックアンドプレイス又は転写印刷法によってＬＥＤを適用する。これらの製造法は、より精巧かつ複雑な設計（例えばメサなど）をそれら自身にもたらすが、大規模製造という観点からは、費用効率の良い手法ではない。製造の費用効率に優れ、特にマイクロＬＥＤが使用されるときのＴＩＲ（全内部反射）に帰せられる効率を最小限にするラミネートが必要とされている。
【課題を解決するための手段】
【０００７】
本発明は、これらの問題のうちの１つ以上を解決することを試みる。本発明の第１の態様において、発光能力のあるラミネートが提供される。ラミネートは基層と、蛍光体層と、第１及び第２の導電層と、誘電層と、複数のマイクロ発光ダイオード（ＬＥＤ）と、反射層とを備える。基層は、ラミネートの第１面を有する。蛍光体層は、ラミネートの第２面を有する。第１及び第２の導電層は、基層と蛍光体層との間に配置され、通電可能である。第１の導電層は基層に隣接している。１つ以上の誘電層は、第１の導電層と第２の導電層との間に配置される。複数のＬＥＤのそれぞれは、５マイクロメートル〜８０マイクロメートルの直径を有する。複数のＬＥＤのそれぞれは、第１の導電層と導通する第１の電気コンタクトを有し、かつ第２の導電層と導通する第２の電気コンタクトを有する。ラミネートの平面面積１ｃｍ2当たり２０個〜２５０個のＬＥＤがある。反射層は、第１の導電層と蛍光体層との間あるいは誘電層（単一層又は複数層）と蛍光体層との間に配置される。本発明の一実施形態では、ラミネートは１ｍｍ未満の厚さを有する。
【０００８】
本発明の第２の態様は、前述のラミネートの作製方法を提供し、この方法は、第１の導電層上にＬＥＤを印刷する工程を含み、この印刷する工程は、スクリーン印刷、フレキソ印刷、又は輪転グラビア印刷から選択される。
【０００９】
本発明の第３の態様は、照明装置及びその製造方法を提供し、この装置は、前述のラミネートと電気インターフェイスとを備え、ラミネートは電気インターフェイスと電気的に導通する能力を有する。
【図面の簡単な説明】
【００１０】
【図１】本発明のラミネートの断面図である。
【図２】そのラミネートから作製した照明装置の斜視図である。
【発明を実施するための形態】
【００１１】
基層
本発明のラミネートは基層を含む。基層は、ラミネートの第１面を含む。任意の、１つ以上の追加層を、保護層（例えば、防水シール、酸素抵抗層など）のようなラミネートの第１面に追加してもよい。基層は、典型的には、連続又は実質的に連続であり、上に第１の導電層を配置することが可能な基材を提供する。基層を形成することができる材料の非限定的な例には、プラスチック、ポリマー材料、ゴム、織物、ガラス、セラミック、ケイ素由来材料、シリカ由来材料、コンクリート、石、押出成形ポリオレフィンイルム、高分子不織布、セルロース紙、及びそれらの混合物が挙げられる。例示の基部は、電気絶縁を提供するために十分なものであり得る。一実施形態では、基部は、プラスチックを含む。プラスチックの非限定的な例としては、ポリ塩化ビニル、高及び低密度ポリエチレン、ポリプロピレン、アクリル、ポリスチレン、ポリカーボネート、ポリエチレンナフタレート、及びそれらの共重合体、ブレンド、又は混合物が挙げられる。一実施形態では、基層は、延伸ポリエチレンテレフタレート（例えば、商品名Ｍｙｌａｒ、Ｍｅｌｉｎｅｘ、及びＨｏｓｔａｐｈａｎ）から作製されるポリエステルフィルムを含む。可能な基層材料の説明に関しては、米国公開特許第２０１１／０２０４０２０  Ａ１号（¶¶７１〜７２）を参照されたい。一実施形態では、基層は電気絶縁性である。
【００１２】
蛍光体層
本発明のラミネートは蛍光体層を含む。蛍光体層は、ラミネートの第２面を含む。任意の、１つ以上の追加層を、保護層（例えば、防水シール、酸素抵抗層など）のような第２のラミネートに追加してもよい。蛍光体層は、典型的には連続又は実質的に連続であり、ＬＥＤが生成した光を白色光に変換する。概して、蛍光体層は、可視スペクトルの光を発光することが可能な、又は、ＬＥＤから放出された光（又は他の電磁放射線）に応答して、その放出された光（若しくは任意の選択された周波数の他の電磁放射線）の周波数をシフト（例えばストークスシフト）することが可能な、任意の材料で形成される。例えば、黄色の蛍光体系を含有する層を青色発光ダイオードと共に使用して、実質的に白色の光を生成することができる。そのような発光化合物は、様々な蛍光体を含み、これは様々な形態で、並びに任意の様々なドーパントと共に提供されてもよい。蛍光体層は印刷され得る。したがって、本発明の蛍光体層（単一層又は複数層）を形成する組成物は、印刷又は他の堆積プロセスを助けるため及び下層及びその後に重なる層への蛍光体の接着を提供するための両方のために、バインダー（ＤｕＰｏｎｔ又はＣｏｎｄｕｃｔｉｖｅ  Ｃｏｍｐｏｕｎｄｓから入手可能な蛍光体バインダーなど）を含有し得る。一実施形態では、蛍光体層は、紫外線硬化性の形状又は熱硬化性の形状において提供され得る。蛍光体層の一供給業者としては、米国ジョージア州Ｌｉｔｈｉａ  ＳｐｒｉｎｇｓのＰｈｏｓｐｈｏｒ  Ｔｅｃｈ  Ｃｏｒｐ．が挙げられる。
【００１３】
一実施形態では、蛍光体層は、ラミネートの平面面積に対して５０％を超える平面面積を含む。あるいは蛍光体層は、本明細書に記載の発光ラミネートの平面面積に対して約６０％〜約１００％、約７０％〜約１００％、あるいは約８０％〜約１００％、あるいは約９０％〜約１００％、あるいは約９０％〜約９９％、あるいはそれらの組み合わせの、平面面積を含む。
【００１４】
第１及び第２の導電層
本発明のラミネートは、第１の導電層及び第２の導電層を含む。第１の導電層及び第２の導電層は、基層と蛍光体層との間に配置される。第１の導電層は基層に隣接している。第１の導電層と基層との間に層が存在してもよいが、第１の導電層は、第２の導電層と比較して、基層のより近くにある。第１の導電層及び第２の導電層は、これらの層が通電され得るように（すなわち電流を運ぶことができるように）導電性材料を含む。導電性材料の非限定的な例としては、銀、銅、インジウムスズ酸化物（ＩＴＯ）、スズ、アルミニウム、金、白金、貴金属、炭素、カーボンブラック、カーボンナノチューブ（「ＣＮＴ」）、単壁又は二重壁又は多重壁カーボンナノチューブ、グラフェン、グラフェン小板、ナノグラフェン小板、ナノカーボン複合体及びナノカーボンと銀の複合体、ナノ銀複合体、又はそれらの組み合わせが挙げられる。供給業者としては、Ｃｏｎｄｕｃｔｉｖｅ  Ｃｏｍｐｏｕｎｄｓ（米国ニューハンプシャー州Ｌｏｎｄｏｎｂｅｒｒｙ）、ＤｕＰｏｎｔ、Ｄｏｗ  Ｃｏｒｎｉｎｇ，Ｉｎｃ．、Ｈｅｎｋｅｌ／Ｅｍｅｒｓｏｎ  ＆  Ｃｕｍｉｎｇｓ、Ｈｅｎｋｅｌ／Ｅｍｅｒｓｏｎ  ＆  Ｃｕｍｉｎｇｓ、ＡＧＦＡ  Ｃｏｒｐ．（米国ニュージャージー州Ｒｉｄｇｅｆｉｅｌｄ  Ｐａｒｋ）を挙げることができる。
【００１５】
一実施形態では、第１の導電層及び／又は第２の導電層は、透明若しくは実質的に透明である。これらの層は印刷され得る。米国特許第７，２５９，０３０号（ｃｏｌ．１４、１４行目以降）を参照されたい。一実施形態では、第２の導電層の透過率は、少なくとも８０％であり、好ましくは９６％を超える、あるいは９７％を超えるか、若しくは９８％又は９９％を超える透過率である。別の実施形態では、導電層は銀を含む。更に別の実施形態では、第２の導電層は、銀のナノファイバー（アリゾナ州ＴｅｍｐｅのＮｔｈＤｅｇｒｅｅ  Ｔｅｃｈｎｏｌｏｇｉｅｓから入手可能）を含む。更に別の実施形態では、第１の導電層（単一層又は複数層）及び／又は第２の導電層（単一層又は複数層）は、連続又は実質的に連続である。可能な導電層材料の説明は、米国特許出願第２０１１／０２０４０２０  Ａ１号（¶７３，¶７５，¶¶７７〜８２）に記載されている。
【００１６】
誘電層
本発明のラミネートは、第１の導電層と第２の導電層との間に配置された少なくとも第１の誘電層を含む。一実施形態では、ラミネートは、第１の誘電層に隣接した第２の誘電層を備える。誘電層は、電気絶縁体としての機能を果たす。別の実施形態では、誘電層は、エポキシ又は熱溶融性のポリマーのような接着性材料を含む。理論に縛られることを望まないが、接着剤を含む誘電層は、層をともに結合するために使用することができる。一実施形態では、誘電層（単一曽又は複数層）は連続又は実質的に連続である。
【００１７】
ＬＥＤ
本発明のラミネートは、複数の発光ダイオード（ＬＥＤ）を備える。マイクロＬＥＤは、約５マイクロメートル〜約８０マイクロメートル、あるいは約５マイクロメートル〜約７０マイクロメートル、あるいは約１０マイクロメートル〜約６０マイクロメートル、あるいは約１５マイクロメートル〜約５０マイクロメートル、あるいは約２０マイクロメートル〜約４０マイクロメートル、あるいは約１５マイクロメートル〜約３５マイクロメートル、あるいはそれらの組み合わせの直径を有する。一実施形態では、ＬＥＤは、８５マイクロメートル未満、あるいは約８０マイクロメートル未満、あるいは約５マイクロメートル〜約８０マイクロメートル、あるいは約１０マイクロメートル〜約７０マイクロメートル、あるいは約１５マイクロメートル〜約６０マイクロメートル、あるいはそれらの組み合わせの厚さを有する。更に別の実施形態では、ＬＥＤは、任意の次元において８０マイクロメートル未満、あるいは任意の次元において約７５マイクロメートル未満、あるいは任意の次元において約７０マイクロメートル未満である。
【００１８】
ダイオードの寸法は、例えば走査型電子顕微鏡（ＳＥＭ）又はＨｏｒｉｂａのＬＡ−９２０を使用して測定することができる。Ｈｏｒｉｂａ  ＬＡ−９２０計器では、小角のフラウンホーファー回折及び光散乱の原理を用いて本発明のラミネートにおける粒径及び分布が測定される。
【００１９】
複数のマイクロＬＥＤのそれぞれは、第１の電気コンタクト及び第２の電気コンタクトを有する。第１の電気コンタクトは第１の導電層と電気的に導通し、第２の電気コンタクトは第２の導電層と電気的に導通する。これらの電気コンタクトは陽極コンタクトでも陰極コンタクトでもよい。通電すると、ＬＥＤは回路の一部であり、ラミネートが通電され、ＬＥＤは発光し得る。
【００２０】
本発明の一態様では、本発明のラミネートは、ラミネートの平面面積１ｃｍ2当たり約５個〜約５００個のマイクロＬＥＤが配置されている、あるいは約１０〜約２００個のマイクロＬＥＤが配置されている、あるいは約１５個〜約１５０個のマイクロＬＥＤが配置されている、あるいは約２５個〜約１２５個のマイクロＬＥＤが配置されている、あるいは約３５個〜約１１０個のマイクロＬＥＤが配置されている、あるいは約４５個〜約１００個のマイクロＬＥＤが配置されている、あるいは約６０個〜約１００個のマイクロＬＥＤが配置されている、あるいは約７０個〜約９０個のマイクロＬＥＤが配置されている、あるいはラミネートの平面面積１ｃｍ2当たり約８０個〜約９０個のマイクロＬＥＤが配置されている、あるいはそれらの組み合わせで配置されているマイクロＬＥＤを含む。
【００２１】
本発明の更に別の態様では、本発明のラミネートは、ラミネートの平面面積に対して約０．００５％〜約０．５％、あるいは約０．０１％〜約０．１％、あるいは約０．０１％〜約０．３％、あるいはそれらの組み合わせの平面面積を構成する複数のマイクロＬＥＤを備える。
【００２２】
ＬＥＤは周知である。ＬＥＤの供給業者としては、ＮｔｈＤｅｇｒｅｅ  Ｔｅｃｈｎｏｌｏｇｉｅｓ、Ｃｒｅｅ、Ｏｓｒａｍ、及びＮｉｃｈｉａ、又は任意の数の他のＬＥＤ供給業者を挙げることができる。代表的な実施形態では、複数のダイオードの各ダイオードはＧａＮ及びシリコン又はサファイヤ基板を含む。他の代表的な実施形態では、複数のダイオードの各ダイオードはＧａＮヘテロ構造体及びＧａＮ基板を含む。様々な代表的な実施形態では、複数のダイオードの各ダイオードのＧａＮ部分は、実質的に分葉化しているか、星状であるか、又は円環状である。
【００２３】
代表的な実施形態では、複数のダイオードは、シリコン、ガリウムヒ素（ＧａＡｓ）、窒化ガリウム（ＧａＮ）、ＧａＰ、ＩｎＡｌＧａＰ、ＩｎＡｌＧａＰ、ＡｌＩｎＧａＡｓ、ＩｎＧａＮＡｓ、及びＡｌＩｎＧＡＳｂからなる群から選択される少なくとも１種の無機半導体を含む。他の代表的な実施形態では、複数のダイオードは、π共役高分子類、ポリ（アセチレン）類、ポリ（ピロール）類、ポリ（チオフェン）類、ポリアニリン類、ポリチオフェン類、ポリ（ｐ−フェニレンスルフィド）、ポリ（パラ−フェニレンビニレン）類（ＰＰＶ）及びＰＰＶ誘導体、ポリ（３−アルキルチオフェン類）、ポリインドール、ポリピレン、ポリカルバゾール、ポリアズレン、ポリアゼピン、ポリ（フルオレン）類、ポリナフタレン、ポリアニリン、ポリアニリン誘導体、ポリチオフェン、ポリチオフェン誘導体、ポリピロール、ポリピロール誘導体、ポリチアナフテン、ポリチアナフテン誘導体、ポリパラフェニレン、ポリパラフェニレン誘導体、ポリアセチレン、ポリアセチレン誘導体、ポリジアセチレン、ポリジアセチレン誘導体、ポリパラフェニレンビニレン、ポリパラフェニレンビニレン誘導体、ポリナフタレン、ポリナフタレン誘導体、ポリイソチアナフテン（ＰＩＴＮ）、ヘテロアリーレン基がチオフェン、フラン又はピロールであるポリヘテロアリ−レンビニレン（ＰａｒＶ）、ポリフェニレン−スルフィド（ＰＰＳ）、ポリペリナフタレン（ＰＰＮ）、ポリフタロシアニン（ＰＰｈｃ）、及びそれらの誘導体、これらのコポリマー、並びにこれらの混合物からなる群から選択される少なくとも１つの有機半導体を含む。
【００２４】
無機半導体の例としては、非限定的に、シリコン、ゲルマニウム、及びこれらの混合物；二酸化チタン、二酸化ケイ素、酸化亜鉛、酸化インジウムスズ、酸化アンチモンスズ、及びこれらの混合物；ＩＩ〜ＶＩ族半導体、これらは少なくとも１種の二価の金属（亜鉛、カドミウム、スズ、及び鉛）及び少なくとも１種の二価の非金属（酸素、イオウ、セレン及びテルル）の化合物、例えば酸化亜鉛、セレン化カドミウム、硫化カドミウム、セレン化水銀、及びこれらの混合物；ＩＩＩ〜Ｖ族半導体であり、少なくとも１種の三価の金属（アルミニウム、ガリウム、インジウム、及びタリウム）と少なくとも１種の三価の非金属（窒素、リン、ヒ素、及びアンチモン）、例えばヒ化ガリウム、リン化インジウム、及びこれらの混合物の化合物；並びに水素終端シリコン、水素終端炭素、水素終端ゲルマニウム、水素終端α−スズ、及びこれらの混合物などが含まれるＩＶ族半導体、が挙げられる。
【００２５】
ダイオードは、米国特許第７，７９９，６９９  Ｂ２号にも記載されている。
【００２６】
反射層
本発明のラミネートは、反射層を含む。反射層は、第１の導電層と蛍光体層との間、あるいは第１の誘電層と蛍光体層との間に配置される。一実施形態では、反射層は、第２の誘電層と蛍光体層との間に配置される。別の実施形態では、反射層は第１の誘電層と第２の誘電層との間にあり、第２の誘電層は透明又は実質的に透明である。更に別の実施形態では、反射層は第２の導電層に隣接しているが、第２の導電層と蛍光体層との間にはない。
【００２７】
反射層は、連続、実質的に連続、又は不連続であり得る。反射層は、正反射、拡散反射、又はそれらの組み合わせを提供することができる。反射層は反射材を含む。反射材の非限定的な例としては、アルミニウム、ＰｂＳｃ、及びＰｂＴｅが挙げられる。他の例としては、銀、白金、パラジウム、又はそれらの組み合わせを挙げることができる。一実施形態では、反射層は、約２５ｎｍ〜約５００ｎｍ、あるいは約５０ｎｍ〜約２５０ｎｍ、あるいは約１００ｎｍ〜約２００ｎｍ、あるいはそれらの組み合わせからの厚さを備える。別の実施形態では、反射層は、約５００ｎｍ〜約５ｕｍ、あるいは約１ｕｍ〜約４ｕｍ、あるいは約２ｕｍ〜約３ｕｍ、あるいはそれらの組み合わせである。あるいは、反射板は層で構築され分布型ブラッグレフレクター（ＤＢＲ）として働いてもよい。
【００２８】
本発明の一実施形態では、反射層は、ラミネートの平面面積に対して５０％を超える平面面積を構成する。あるいは、反射性蛍光体層は、本明細書に記載の発光ラミネートの平面面積に対して、約６０％〜約１００％、あるいは約７０％〜約１００％、あるいは約８０％〜約１００％、あるいは約９０％〜約１００％、あるいは約９０％〜約９９％、あるいはそれらの組み合わせの平面面積を構成する。
【００２９】
ラミネートの作製方法
ラミネートの層のそれぞれは、層を構成する材料の堆積によって形成され得る。本明細書で使用されるとき、インパクト式であろと非インパクト式であろうと、「堆積」には、当該技術分野において既知で任意の及び全ての印刷、コーティング、圧延、噴霧、層化、スパッタリング、めっき、スピンキャスティング（又はスピンコーティング）、蒸着、積層、貼り付け、及び／又は他の堆積プロセスが含まれる。「印刷」には、インパクト式であろうと非インパクト式であろうと、当該技術分野において既知で任意の及び全ての印刷、コーティング、圧延、噴霧、層化、スピンコーティング、積層及び／又は貼り付けプロセスが含まれ、具体的には、例えばスクリーン印刷、インクジェット印刷、電気光学印刷、電気インク印刷、フォトレジスト及び他のレジスト印刷、熱印刷、レーザージェット印刷、磁気印刷、パッド印刷、フレキソ印刷、ハイブリッドオフセットリソグラフィ、グラビア、輪転グラビア、及び他の凹版印刷が例えば含まれ、これに限定されない。全てのかかるプロセスは本明細書に記載の堆積プロセスと考えられ、使用されてもよい。本発明の１つ以上の層を堆積又は印刷することができる一供給業者として、米国アリゾナ州ＴｅｍｐｅのＮｔｈＤｅｇｒｅｅ  Ｔｅｃｈｎｏｌｏｇｉｅｓ  Ｗｏｒｌｄｗｉｄｅ，Ｉｎｃ．を挙げることができる。
【００３０】
本発明の一態様では、ダイオードはスクリーン印刷又はフレキソ印刷によって印刷される。これは、いわゆる「ピックアンドプレイス」又は転写印刷と対照的である。理論による束縛は望まないが、ダイオードの転写印刷は高価であり、本明細書に記載のダイオードの効率的又は費用効率の良い堆積、若しくは本明細書に記載のラミネートに収容されるダイオードの密度（ｃｍ2当たり）を達成する可能性のいずれをも可能にしない。
【００３１】
本発明の一実施形態では、本発明のラミネートは、１ｍｍ未満、あるいは約０．１ｍｍ〜１ｍｍ未満、あるいは約０．１ｍｍ〜約０．８ｍｍ、あるいは約０．１ｍｍ〜約０．５ｍｍ、あるいは約０．１５ｍｍ〜約０．３５ｍｍ、あるいは約０．５ｍｍ未満、あるいは約０．４ｍｍ未満、あるいは約０．３ｍｍ未満、あるいは約０．２０ｍｍ〜約０．３０ｍｍ、あるいはその組み合わせの厚さである。
【００３２】
照明装置
本発明の一態様では、本発明のラミネートは照明装置に仕立てられる。したがって、照明装置はラミネートと電気インターフェイスとを備え、ラミネートは電気インターフェイスと電気的に導通することができる。したがって、照明装置が電源に機能的に連結され、通電されると、装置のラミネート部分から光が放出される。発光装置の非限定的な例としては、電球、照明器具、又は照明シートが挙げられる。電気インターフェイスの非限定的な例としては、ＥＳ、Ｅ２７、ＳＥＳ、Ｅ１４、Ｌ１、ＰＬ−２ピン、ＰＬ−４ピン、Ｇ９ハロゲンカプセル、Ｇ４ハロゲンカプセル、ＧＵ１０、ＧＵ５．３、バヨネット、及び小型バヨネットが挙げられる。米国カリフォルニア州Ｐａｌｏ  ＡｌｔｏのＰａｌｏ  Ａｌｔｏ  Ｒｅｓｅａｒｃｈ  Ｃｅｎｔｅｒ，Ｉｎｃ．は、このラミネートを照明装置に仕立てることができる可能性がある。
【実施例】
【００３３】
（実施例１）
実施例１は、本発明による光１を発することができるラミネートの断面図（正確な縮尺ではない）の非限定的な例を目的とする。ＭＹＬＡＲの基層３が提供され、ラミネート１の外側の第１面２１を形成する。蛍光体層５は、ラミネート１の外側の第２面２５を形成する。導電材として銀を含有する第１の導電層７は、基層３に隣接している。第２の導電層９は、蛍光体層５に隣接している。第２の導電層９は、導電材としてナノファイバー銀を含有する。第２の導電層９は透明であり、９５％を超える透過率を有する。第１の導電層７及び第２の導電層９は、基層３と蛍光体層５との間に配置され、導電層７、９は通電され得る。第１の誘電層１０は第１の導電層７に隣接し、第２の誘電層１１は第２の導電層９に隣接している。誘電層１０、１１は、第１の導電層７と第２の導電層９との間に配置される。（図示されていない複数のマイクロＬＥＤのうちの１つの）マイクロＬＥＤ  １５は、約２７マイクロメートルの直径を有する。ＬＥＤ  １５は、第１の導電層７と電気的に導通している第１の電気コンタクト１９を有する。ＬＥＤ  １５は、第２の導電層９と電気的に導通している第２の電気コンタクト１７を有する。図示されていないが、１ｃｍ2のラミネート当たり約１，０００〜約５，０００個のマイクロＬＥＤがある。ＬＥＤは、スクリーン印刷又はフレキソ印刷される。反射層１３は、第２の誘電層１１と第２の導電層９との間に配置される。反射層は、（反射材として）アルミニウムを含有する。
【００３４】
（実施例２）
照明装置５０の非限定的な例を図２に提供する。装置５０は、１つ以上の可撓性の線型照明６０ａ、６０ｂ形状のラミネートを備え得る。線型照明は電気インターフェイス７０に機能的に取り付けられる。電気インターフェイスは、電源との連結のために、エジソンねじを有するエジソン型基部９０を有する。
【００３５】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【００３６】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００３７】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2015507370.tif 000003
【図２】
2015507370.tif 000004
【手続補正書】
【提出日】平成26年8月13日(2014.8.13)
【手続補正１】
【補正対象書類名】特許請求の範囲
【補正対象項目名】全文
【補正方法】変更
【補正の内容】
【特許請求の範囲】
【請求項１】
発光能力を有するラミネートであって、
（ａ）前記ラミネートの第１面を含む基層と、
（ｂ）前記ラミネートの第２面を含む蛍光体層と、
（ｃ）前記基層と前記蛍光体層との間に配置された第１の導電層及び第２の導電層において、
前記第１の導電層及び前記第２の導電層が通電されることができ、
前記第１の導電層が前記基層に隣接している、第１の導電層及び第２の導電層と、
（ｄ）前記第１の導電層と前記第２の導電層との間に配置された少なくとも第１の誘電層と、
（ｅ）複数のマイクロ発光ダイオード（ＬＥＤ）において、
前記複数のＬＥＤの各ＬＥＤが約５マイクロメートル〜約８０マイクロメートルの直径を備え、
前記複数のＬＥＤの各ＬＥＤが第１の電気コンタクト及び第２の電気コンタクトを備え、
前記ＬＥＤの前記第１の電気コンタクトが前記第１の導電層と電気的に導通し、
前記ＬＥＤの前記第２の電気コンタクトが前記第２の導電層と電気的に導通し、
前記ラミネートの平面面積１ｃｍ２当たり約２０個〜約２５０個のマイクロＬＥＤが配置される、複数のマイクロ発光ダイオード（ＬＥＤ）と、
（ｆ）前記第１の導電層と前記蛍光体層との間に配置される反射層と、を備える、ラミネート。
【請求項２】
前記複数のマイクロＬＥＤは、前記ラミネート１ｃｍ２当たり約２５個〜約２００個のマイクロＬＥＤが配置されていて、かつ前記ラミネートは１ｍｍ未満の厚さを有する、請求項１に記載のラミネート。
【請求項３】
前記複数のマイクロＬＥＤは、前記ラミネート１ｃｍ２当たり約３５個〜約１５０個のマイクロＬＥＤが配置されている、請求項１または２に記載のラミネート。
【請求項４】
前記複数のマイクロＬＥＤは、前記ラミネート１ｃｍ２当たり約４０個〜約１２０個のマイクロＬＥＤが配置されている、請求項１〜３のいずれか一項に記載のラミネート。
【請求項５】
前記複数のＬＥＤが、前記ラミネートの平面面積に対して約０．００５％〜約０．５％の平面面積を構成する、請求項１〜４のいずれか一項に記載のラミネート。
【請求項６】
前記複数のＬＥＤのそれぞれが、前記ラミネートの平面面積に対して約０．０１％〜約０．１％の平面面積を構成する、請求項１〜５のいずれか一項に記載のラミネート。
【請求項７】
前記複数のＬＥＤのそれぞれが、約５マイクロメートル〜約８０マイクロメートルの厚さを有する、請求項１〜６のいずれか一項に記載のラミネート。
【請求項８】
前記複数のＬＥＤのそれぞれが、約５マイクロメートル〜約７０マイクロメートルの厚さを有する、請求項１〜７のいずれか一項に記載のラミネート。
【請求項９】
前記反射層が前記ラミネートの全体に渡って実質的に連続していて、かつ前記ラミネートが１ｍｍ未満の厚さを有する、請求項１〜８のいずれか一項に記載のラミネート。
【請求項１０】
前記反射層が前記ラミネートの全体に渡って実質的に連続している、請求項１〜９のいずれか一項に記載のラミネート。
【請求項１１】
前記第１の誘電層と前記第２の導電層との間に配置された第２の誘電層を更に備え、かつ前記反射層が前記第２の誘電層と前記蛍光体層との間に配置されている、請求項１〜１０のいずれか一項に記載のラミネート。
【請求項１２】
前記反射層が、前記ラミネートの平面面積に対して約８０％〜約１００％の平面面積を構成する、請求項１〜１１のいずれか一項に記載のラミネート。
【請求項１３】
前記反射層が、前記ラミネートの平面面積に対して約９０％〜約１００％の平面面積を構成する、請求項１〜１２のいずれか一項に記載のラミネート。
【請求項１４】
前記蛍光体層が、前記ラミネートの平面面積に対して約９０％〜約１００％の平面面積を構成する、請求項１〜１３のいずれか一項に記載のラミネート。
【請求項１５】
請求項１〜１４のいずれか一項に記載のラミネートの作製方法であって、前記第１の導電層上にＬＥＤを印刷する工程を含み、前記印刷する工程がスクリーン印刷又はフレキソ印刷から選択される、方法。
【国際調査報告】
2015507370.tif 000005
2015507370.tif 000006
2015507370.tif 000007